ПЛЕНКИ ДЛЯ СЕЛЕКТИВНОГО ПЕРЕНОСА ГАЗОВ, СОДЕРЖАЩИЕ БРОМИРОВАННЫЕ СТИРОЛ-БУТАДИЕНОВЫЕ СОПОЛИМЕРЫ

1. Способ получения пленки для переноса газа, содержащей бромированный стирол-бутадиеновый сополимер, включающий бромирование исходного стирол-бутадиенового сополимера и затем формование указанного бромированного стирол-бутадиенового сополимера в виде поддерживаемой или свободно стоящей пленки, причем указанная пленка имеет толщину от 10 нм до 5 мкм, если она является поддерживаемой, или от 0,025 до 0,5 мм, если она является свободно стоящей.
2. Способ по п. 1, где бромированный стирол-бутадиеновый сополимер содержит от 40 до 80 моль.% бромированных или небромированных бутадиеновых звеньев, от 20 до 60 моль.% бромированных или небромированных стирольных звеньев и не более 10 моль.% повторяющихся звеньев, отличных от стирольных и бутадиеновых звеньев.
3. Способ по п. 2, где бромированный стирол-бутадиеновый сополимер представляет собой блок-сополимер стирола и бутадиена и имеет среднюю молекулярную массу, измеренную гельпроникающей хроматографией с полистирольным стандартом, составляющую от 50000 до 200000.
4. Способ по п. 3, где, по меньшей мере, 85% бутадиеновых звеньев в исходном стирол-бутадиеновом сополимере представляют собой 1,2-бутадиеновые звенья.
5. Способ по п. 4, где, по меньшей мере, 60% бутадиеновых звеньев стирол-бутадиенового сополимера являются бромированными и не более 10% колец стирольных звеньев стирол-бутадиенового сополимера являются бромированными.
6. Способ по п. 5, где бромированный стирол-бутадиеновый сополимер получают бромированием раствора исходного стирол-бутадиенового сополимера трибромидом четвертичного аммония или трибромидом четвертичного фосфония.
7. Пленка для переноса газа, полученная по любому из предшествующих пунктов.
8. Пленка для переноса газа по п. 7, где бромированный стирол-бутадиеновый сополимер присутствует в пленке в виде смеси, по меньшей мере, с одним дополнительным органическим полимером.
9. Пленка для переноса газа по п. 8, где смесь содержит некоторое количество бромированного стирол-бутадиенового сополимера для предоставления смеси с содержанием брома от 0,1 до 25% по массе.
10. Пленка для переноса газа по п. 9, где дополнительный органический полимер выбирают из LDPE, HDPE, LLDPE, по существу, линейного полиэтилена; полистирола, сополимера стирола и акриловой кислоты; поливинилиденхлорида или поли(этилентерефталата).
2
11. Пленка для переноса газа по п. 7, которая имеет проницаемость водяного пара, составляющую, по меньшей мере, 15 г∙мил/м∙день при 37,8°C, и является не проницаемой для жидкой воды.
12. Пенополимерный теплоизоляционный продукт, имеющий пленку для переноса газа по п. 7, прикрепленную, по меньшей мере, к одной его поверхности.
13. Продукт, представляющий собой напольное покрытие, имеющее лицевой слой и, по меньшей мере, один слой указанной пленки для переноса газа по п. 7, прикрепленной прямым или непрямым образом к стороне, обратной лицевому слою.
14. Способ разделения газов, включающий контактирование газовой смеси, содержащей, по меньшей мере, один первый газ и, по меньшей мере, один второй газ, с входной стороной мембраны, содержащей указанную пленку для переноса газа по п. 7, и отвод газа, обогащенного первым газом, с выходной стороны мембраны при более низком давлении.
15. Способ отделения кислого газа от газообразного алкана или алкена, включающий контактирование газовой смеси, содержащей, по меньшей мере, один кислый газ и, по меньшей мере, один газообразный алкан или алкен с входной стороной мембраны, содержащей указанную пленку для переноса газа по п. 7, и отвод газа, обогащенного кислым газом, с выходной стороны мембраны при более низком давлении.